Полимерная композиция
POLYMER COMPOSITION

Изобретение относится к области разработки полимерных композиций на основе эпоксидных смол, аминных отвердителей, наполнителей и других составляющих для использования в качестве адгезионноактивных покрытий высоконаполненных полимерных композиций (энергетических конденсированных систем), а также в качестве заливочных компаундов в электронике, электро- и радиоэлектронике, в строительстве и других целях.
Известна полимерная композиция на основе эпоксиуретановой смолы, аминного отвердителя и наполнителя для использования в качестве адгезионноактивного покрытия высоконаполненных полимерных композиций (энергетических конденсированных систем).
Недостатком этой композиции является длительное отверждение, повышенное влагопоглощение и низкая термостойкость, не позволяющая выполнить эксплуатационные требования покрытия на ее основе в условиях высоких температур.
Технической задачей изобретения является создание полимерной композиции ускоренного отверждения с хорошими реологическими характеристиками, обладающей пониженным влагопоглощением и высокой термостойкостью, для использования в качестве адгезионноактивного покрытия всех типов, высоконаполненных полимерных композиций (энергетических конденсированных систем), обеспечивающего требование длительной работы в условиях высоких температур.
Поставленная цель достигается тем, что в полимерную композицию на основе эпоксиуретановой смолы, полученной при перемешивании и нагревании эпоксидной составляющей, включающей эпоксидную смолу на основе 4,4'-диоксидифенилпропана с молекулярной массой от 340 до 600 (A), технического диглицидилового эфира полиэпихлоргидрина (Б) и технического лапроксида, представляющего собой олигомер окиси пропилена с концевыми эпоксидными группами с молекулярной массой от 250 до 900 (B) в соотношении (А:Б:В) от 5:70:25 до 90:5:5 при соотношении эпоксидной составляющей (А+Б+В) с полиизоцианатом от 85:15 до 98:2, аминного отвердителя - жидкой смеси ароматических аминов, минерального наполнителя и полифосфата аммония введен дополнительно ускоритель отверждения бензойная или салициловая кислота и в качестве наполнителя использован полифосфат меламина, позволяющий повысить влагостойкость и термостойкость адгезионноактивного покрытия при следующем содержании компонентов, мас.ч.: 80-120 эпоксиуретановой смолы, 15-65 ароматического аминного отвердителя, 10-100 полифосфата меламина, 1-5 ускорителя отверждения - бензойной или салициловой кислоты.
Указанное подтверждается примерами.
Пример 1
Получение двойной смеси
В реактор, снабженный обогревом и мешалкой, загружают эпоксиуретановую смолу, и бензойную кислоту (Б) в соотношении 80:5, поднимают температуру до 60°С и при работающей мешалке перемешивают в течение 20 минут.
Двойную смесь сливают в металлическую емкость и охлаждают до 20°С.
Параметры получения двойной смеси по примерам 2÷8 приведены в таблице 1.
Получение композиции
В другой реактор, снабженный мешалкой и системой вакуумирования, загружают 85 мас.ч. двойной смеси, после чего последовательно вводят 10 мас.ч. полифосфата меламина, 20 мас.ч. жидкой эвтектической смеси 1,3-фенилендиамина, 4,4'-диоксидифенилпропана и парааминобензола анилина в соотношении 30:30:40.
Композицию перемешивают в течение 15 минут при температуре 25°С, затем заливают в форму и отверждают при температуре 60°С в течение 4 часов.
Параметры получения полимерных композиций по примерам 2÷8 приведены в таблице 2
Заявленная композиция обладает ускоренным временем отверждения, повышенной влагостойкостью, испытания композиции в качестве адгезионноактивного покрытия высоконаполненных полимерных составов (энергетических конденсированных систем) показали ее работоспособность в условиях длительной работы при высоких температурах.